(57)【要約】【解決手段】ラテックスエマルジョンと、界面活性剤と、凍結防止剤と、デンドリマーと、水と、湿潤剤および多孔性粒子からなる群より選択される１種以上の任意成分とを含む、タイヤ用シーリング材組成物。当該タイヤ用シーリング材組成物は、高温安定性および／または長期安定性において優れている。【選択図】なし【特許請求の範囲】
【請求項１】
ラテックスエマルジョンと、界面活性剤と、凍結防止剤と、デンドリマーと、水と、湿潤剤および多孔性粒子からなる群より選択される１種以上の任意成分とを含む、タイヤ用シーリング材組成物。
【請求項２】
請求項１に記載のシーリング材組成物であって、当該シーリング材組成物中の凍結防止剤の重量パーセントが、２０重量％〜９５重量％、好ましくは２５重量％〜９４重量％、より好ましくは３０重量％〜９３重量％、最も好ましくは３５重量％〜９２重量％の範囲である、シーリング材組成物。
【請求項３】
請求項１または２に記載のシーリング材組成物であって、前記凍結防止剤が、プロピレングリコール、グリセリン、ジエチレングリコール、および１，３−プロパンジオールのうちの少なくとも１種を含む、シーリング材組成物。
【請求項４】
請求項１〜３のいずれか一項に記載のシーリング材組成物であって、当該シーリング材組成物中のラテックスエマルジョンの重量パーセントが、０．０１重量％〜２０重量％、好ましくは０．０５重量％〜１５重量％、より好ましくは０．０６重量％〜１３重量％、最も好ましくは０．０８重量％〜１２重量％の範囲である、シーリング材組成物。
【請求項５】
請求項１〜４のいずれか一項に記載のシーリング材組成物であって、当該シーリング材組成物中におけるラテックスエマルジョン対界面活性剤の質量比が１：５〜３：１である、シーリング材組成物。
【請求項６】
請求項１〜５のいずれか一項に記載のシーリング材組成物であって、当該シーリング材組成物中のデンドリマーの重量パーセントが、５０ｐｐｍ〜４００００ｐｐｍ、好ましくは６０ｐｐｍ〜３００００ｐｐｍ、より好ましくは７０ｐｐｍ〜２５０００ｐｐｍの範囲である、シーリング材組成物。
【請求項７】
請求項１〜６のいずれか一項に記載のシーリング材組成物であって、前記デンドリマーが、スクシンアミド酸表面を有するデンドリマー、カルボン酸ナトリウム塩表面を有するデンドリマー、および第一級アミン表面を有するデンドリマーのうちの少なくとも１種を含む、シーリング材組成物。
【請求項８】
請求項１〜７のいずれか一項に記載のシーリング材組成物であって、当該シーリング材組成物中の界面活性剤の重量パーセントが、０．１重量％〜１０重量％、好ましくは０．２重量％〜８重量％、より好ましくは０．２重量％〜７重量％、最も好ましくは０．２重量％〜７重量％の範囲である、シーリング材組成物。
【請求項９】
請求項１〜８のいずれか一項に記載のシーリング材組成物であって、当該シーリング材組成物中の湿潤剤の重量パーセントが、０．００１重量％〜１０重量％、好ましくは０．００５重量％〜８重量％、より好ましくは０．００７重量％〜７重量％、最も好ましくは０．００８重量％〜６重量％の範囲である、シーリング材組成物。
【請求項１０】
請求項１〜９のいずれか一項に記載のシーリング材組成物であって、前記湿潤剤が、エタノール、プロパノール、イソプロパノール、酪酸エチル、およびコハク酸ジメチルのうちの少なくとも１種を含む、シーリング材組成物。
【請求項１１】
請求項１〜１０のいずれか一項に記載のシーリング材組成物であって、前記多孔性粒子が、ゼオライト、シリカエアロゲル、メソポーラスシリカ、カーボンエアロゲル、メソポーラス炭素、活性炭、セノスフェア、珪藻土、多孔性金属、および有機キレート化合物のうちの少なくとも１種を含む、シーリング材組成物。
【請求項１２】
請求項１〜１１のいずれか一項に記載のシーリング材組成物であって、当該シーリング材組成物中の多孔性粒子の重量パーセントが、０．００１重量％〜１０重量％、好ましくは０．００５重量％〜８重量％、より好ましくは０．００７重量％〜７重量％、最も好ましくは０．００８重量％〜６重量％の範囲である、シーリング材組成物。
【請求項１３】
請求項１〜１２のいずれか一項に記載のシーリング材組成物であって、当該シーリング材組成物は、さらに凍結防止添加剤を含み、該凍結防止添加剤は、無機塩および／または有機塩を含む、シーリング材組成物。
【請求項１４】
請求項１〜１３のいずれか一項に記載のシーリング材組成物であって、当該シーリング材組成物は、さらに助剤を含み、該助剤は、耐腐食剤、殺虫剤、ｐＨ調整剤、消泡剤、保存料、着色剤、および付臭剤のうちの少なくとも１種を含む、シーリング材組成物。
【発明の詳細な説明】
【技術分野】
【０００１】
本願は、タイヤ修理のためのタイヤ用シーリング材組成物に関し、より詳しくは、タイヤのパンクを修理するためのタイヤ用シーリング材組成物に関する。
【背景技術】
【０００２】
自動車のタイヤは、路上の硬い物によってパンクする場合があり、パンクしたタイヤは、不安定に回転し得る。この状況は、交通事故を引き起こし得、また、自動車の運転手に身体的害を及ぼし得る。この状況を避けるために、ある種の液体シーリング材が開発されている。一時的な緊急の方法として、液体シーリング材組成物をパンクしたタイヤの修理用に使用することができ、それにより、自動車は、修理場に到着するまで移動を継続できる。
【０００３】
現在、市販されている液体シーリング材組成物は、様々な剤型により作製することができる。
【０００４】
シーリング性能以外に、特に天然ラテックスを含む液体シーリング材組成物の場合、液体シーリング材組成物の安定性も重要である。界面活性剤を液体シーリング材組成物に加えることによって、当該液体シーリング材の安定性を向上させることができる。一般的に、液体シーリング材組成物に添加されたアニオン性界面活性剤は、優れた安定化効果を実現することができるが、それは、特に低温において、液体シーリング材の高粘度を生じることとなる。
【０００５】
この点に関して、国際公開第２０１８０２１２３９号によれば、天然ゴムラテックスと、合成樹脂エマルジョンと、凍結防止剤と、界面活性剤と、キレート化剤とを含有し、当該キレート化剤の含有量が０．１質量％以上である、優れた注入性を有するタイヤのパンク用シーリング材、ならびに、このタイヤのパンク用シーリング材を使用するタイヤのパンク修理キットが提供される。しかしながら、現在、このような先行技術におけるシーリング材の安定性をさらに向上させることが、依然として必要とされている。
【０００６】
国際公開第２０１７０７０８３７号は、タイヤ修理用のシーリング材に関するものであり、より詳しくは、タイヤのパンクを修理するためのシーリング材組成物ならびにその調製方法に関するものであり、ここでは、ラテックスを安定化するために界面活性剤が使用されている。しかしながら、このような先行技術におけるシーリング材の安定性をさらに向上させることが、依然として必要とされている。
【０００７】
米国特許出願公開第２０１５０１６６８４８号によれば、ラテックスエマルジョンと、ナノ多孔性粒子と、界面活性剤と、凍結防止剤と、湿潤剤と、水とを含むシーリング材組成物であって、湿潤剤およびｐＨ調整剤が当該シーリング材組成物を安定化する、シーリング材組成物が提供される。しかしながら、このような先行技術におけるシーリング材の安定性をさらに向上させることが、依然として必要とされている。
【０００８】
米国特許第９１２６３７５号は、溶存および非溶存の天然生体材料と、凍結防止剤と、他の剛性粒子とを含むバルブスルー型のタイヤパンク用シーリング材組成物を対象としている。これらのシーリング材組成物は、環境に優しく、沈降が少なく、貯蔵寿命が長いなどのいくつかの利点を有するが、このような先行技術におけるシーリング材の安定性のさらなる向上が依然として必要とされている。
【０００９】
米国特許出願公開第２０１５０１５２３０２号は、８０〜９５重量％の液体保持体と、０．１〜１０重量％の水溶性ポリマー由来ゲル材料と、１〜１０重量％のラテックスエマルジョンと、０．１〜５重量％の剛性粒子と、０．１〜５重量％の界面活性剤とを含むシーリング材組成物に関するものであり、ここでも、当該界面活性剤が、シーリング材組成物の安定性および機能性を向上させるために使用されている。しかしながら、このような先行技術におけるシーリング材組成物の安定性をさらに向上させることが依然として必要とされている。
【００１０】
多くのシーリング材組成物製品が開発されているが、これらのシーリング材組成物製品が使用される場合、それらは、安定性の問題を引き起こし得、とりわけ、７０℃超などの高温において不安定であり得、また、長期間においてそれらは不安定になり得る。
【発明の概要】
【００１１】
したがって、本願の目的の１つは、先行技術におけるシーリング材組成物の安定性を向上するためのタイヤ用シーリング材組成物を提供することにある。
【００１２】
本願の別の目的は、タイヤ用シーリング材組成物のための新規の安定化剤を提供することにある。
【００１３】
本願のタイヤ用シーリング材組成物は、タイヤのパンクに対する良好なシーリング性能および高温下での優れた安定性を実現する。その上、当該タイヤ用シーリング材組成物は、長期において安定である。
【発明を実施するための形態】
【００１４】
［好適な実施形態の詳細な説明］
【００１５】
上記において特定された技術的問題を解決するための本願の技術的解決策は、以下の通りである。
【００１６】
タイヤ用シーリング材組成物であって、ラテックスエマルジョンと、界面活性剤と、凍結防止剤と、デンドリマーと、水と、湿潤剤および多孔性粒子からなる群より選択される１種以上の任意成分（ｏｐｔｉｏｎａｌ  ｃｏｍｐｏｎｅｎｔ（ｓ））とを含む、タイヤ用シーリング材組成物。
【００１７】
先述の技術的解決策に記載のシーリング材組成物であって、当該シーリング材組成物中の凍結防止剤の重量パーセントが、２０重量％〜９５重量％、好ましくは２５重量％〜９４重量％、より好ましくは３０重量％〜９３重量％、最も好ましくは３５重量％〜９２重量％の範囲である、シーリング材組成物。例えば、当該シーリング材組成物中の凍結防止剤の重量パーセントを、４０重量％、５０重量％、または９０重量％とすることができる。
【００１８】
先述の技術的解決策に記載のシーリング材組成物であって、凍結防止剤が、プロピレングリコール、グリセリン、ジエチレングリコール、および１、３−プロパンジオールのうちの少なくとも１種を含む、シーリング材組成物。
【００１９】
先述の技術的解決策のいずれか１つに記載のシーリング材組成物であって、当該シーリング材組成物中のラテックスエマルジョンの重量パーセントが、０．０１重量％〜２０重量％、好ましくは０．０５重量％〜１５重量％、より好ましくは０．０６重量％〜１３重量％、最も好ましくは０．０８重量％〜１２重量％の範囲である、シーリング材組成物。例えば、シーリング材組成物中のラテックスエマルジョンの重量パーセントを、１重量％〜１０重量％、１重量％〜５重量％、０．１重量％、１重量％、または１０重量％とすることができる。
【００２０】
先述の技術的解決策のいずれか１つに記載のシーリング材組成物であって、当該シーリング材組成物中におけるラテックスエマルジョン対界面活性剤の質量比が１：５〜３：１である、シーリング材組成物。
【００２１】
先述の技術的解決策のいずれか１つに記載のシーリング材組成物であって、当該シーリング材組成物中のデンドリマーの重量パーセントが、５０ｐｐｍ〜４００００ｐｐｍ、好ましくは６０ｐｐｍ〜３００００ｐｐｍ、より好ましくは７０ｐｐｍ〜２５０００ｐｐｍの範囲である、シーリング材組成物。例えば、当該シーリング材組成物中のデンドリマーの重量パーセントを、５０ｐｐｍ〜４００００ｐｐｍ、１００ｐｐｍ〜２００００ｐｐｍ、１０００ｐｐｍ〜１００００ｐｐｍ、１００ｐｐｍ、１０００ｐｐｍ、２５００ｐｐｍ、５０００ｐｐｍ、１００００ｐｐｍ、または２００００ｐｐｍとすることができる。先述の技術的解決策のいずれか１つに記載のシーリング材組成物であって、デンドリマーが、スクシンアミド酸表面を有するデンドリマー、カルボン酸ナトリウム塩表面を有するデンドリマー、および第一級アミン表面を有するデンドリマーのうちの少なくとも１種を含む、シーリング材組成物。
【００２２】
先述の技術的解決策のいずれか１つに記載のシーリング材組成物であって、当該シーリング材組成物中の界面活性剤の重量パーセントが、０．１重量％〜１０重量％、好ましくは０．２重量％〜８重量％、より好ましくは０．２重量％〜７重量％、最も好ましくは０．２重量％〜７重量％の範囲である、シーリング材組成物。例えば、当該シーリング材組成物中の界面活性剤の重量パーセントを、０．３重量％、１重量％、２重量％、４重量％、または５重量％とすることができる。
【００２３】
先述の技術的解決策のいずれか１つに記載のシーリング材組成物であって、当該シーリング材組成物中の湿潤剤の重量パーセントが、０．００１重量％〜１０重量％、好ましくは０．００５重量％〜８重量％、より好ましくは０．００７重量％〜７重量％、最も好ましくは０．００８重量％〜６重量％の範囲である、シーリング材組成物。例えば、当該シーリング材組成物中の湿潤剤の重量パーセントを、０．０１重量％、１重量％または５重量％とすることができる。
【００２４】
先述の技術的解決策のいずれか１つに記載のシーリング材組成物であって、湿潤剤が、エタノール、プロパノール、イソプロパノール、酪酸エチル、およびコハク酸ジメチルのうちの少なくとも１種を含む、シーリング材組成物。
【００２５】
先述の技術的解決策のいずれか１つに記載のシーリング材組成物であって、多孔性粒子が、ゼオライト、シリカエアロゲル、メソポーラスシリカ、カーボンエアロゲル、メソポーラス炭素、活性炭、セノスフェア、珪藻土、多孔性金属、および有機キレート化合物のうちの少なくとも１種を含む、シーリング材組成物。
【００２６】
先述の技術的解決策のいずれか１つに記載のシーリング材組成物であって、当該シーリング材組成物中の多孔性粒子の重量パーセントが、０．００１重量％〜１０重量％、好ましくは０．００５重量％〜８重量％、より好ましくは０．００７重量％〜７重量％、最も好ましくは０．００８重量％〜６重量％の範囲である、シーリング材組成物。例えば、当該シーリング材組成物中の多孔性粒子の重量パーセントを、０．０１重量％〜５重量％、０．０１重量％〜２重量％、０．１重量％〜２重量％、０．５重量％〜１．５重量％、０．０１重量％、１重量％、または５重量％とすることができる。
【００２７】
先述の技術的解決策のいずれか１つに記載のシーリング材組成物であって、さらに凍結防止添加剤を含み、当該凍結防止添加剤は、無機塩および／または有機塩を含む、シーリング材組成物。
【００２８】
先述の技術的解決策のいずれか１つに記載のシーリング材組成物であって、さらに助剤（ａｓｓｉｓｔｅｄ  ａｄｄｉｔｉｖｅ）を含み、当該助剤は、耐腐食剤（ａｎｔｉ−ｃｏｒｒｏｓｉｏｎ  ａｄｄｉｔｉｖｅ）、殺虫剤、ｐＨ調整剤、消泡剤、保存料、着色剤、および付臭剤のうちの少なくとも１種を含む、シーリング材組成物。
【００２９】
本発明による技術的解決策は、シーリング材組成物または先述の技術的解決策のいずれか１つに記載のシーリング材組成物のための安定化剤としてのデンドリマーの使用を含み得る。
【００３０】
本発明による技術的解決策は、さらに、本願の文脈において定義されるようなデンドリマーを含むシーリング材組成物のための安定化剤を含み得る。
【００３１】
本願の文脈において、当該シーリング材組成物中の水の重量パーセントは、０．０１重量％〜９０重量％、好ましくは０．１重量％〜８０重量％、より好ましくは１重量％〜７０重量％、最も好ましくは１．２重量％〜５５重量％の範囲である。例えば、当該シーリング材組成物中の水の重量パーセントを、１．５重量％、３２．５重量％、３７．５重量％、４０重量％、４１重量％、４１．５重量％、４１．９重量％、４２重量％、４２．４重量％、４２．５重量％、４４．５重量％、４５．５重量％、４６．２重量％、または５１．５重量％とすることができる。
【００３２】
本願の文脈において、デンドリマーを、異なる一連の世代および異なる表面官能基を有するエチレンジアミン−コア（ＥＤＡ−コア）ポリアミドアミンデンドリマーとすることができる。当該ポリアミドアミンデンドリマーを、スクシンアミド酸表面を有するＥＤＡ−コアＧ２、第一級アミン表面を有するＥＤＡ−コアＧ２、およびカルボン酸ナトリウム塩表面を有するＥＤＡ−コアＧ０．５のうちの少なくとも１種とすることができる。シーリング材組成物は、異なる種類のデンドリマーを一緒に混合することによって複合デンドリマー（ｃｏｍｐｏｓｉｔｅ  ｄｅｎｄｒｉｍｅｒｓ）を含むことができる。複合デンドリマーを、異なる種類の表面官能基の混合物とすることができる。
【００３３】
本願において、シーリング材組成物中のデンドリマーの重量パーセントは、５０ｐｐｍ〜４００００ｐｐｍ、好ましくは６０ｐｐｍ〜３００００ｐｐｍ、より好ましくは７０ｐｐｍ〜２５０００ｐｐｍの範囲であってもよい。例えば、シーリング材組成物中のデンドリマーの重量パーセントを、１００ｐｐｍ、１０００ｐｐｍ、２５００ｐｐｍ、５０００ｐｐｍ、１００００ｐｐｍ、または２００００ｐｐｍとすることができる。本願の文脈において、界面活性剤を、アニオン性界面活性剤および／または非イオン性界面活性剤とすることができる。非イオン性界面活性剤を、モノステアリン酸ポリオキシエチレンソルビタン、ポリオキシアルキレンアルキルエーテル、ポリオキシアルキレンアルケニルエーテル、ポリオキシエチレンアルキルアミン、およびラウリン酸トリエタノールアミンのうちの少なくとも１種とすることができる。アニオン性界面活性剤を、ドデシル硫酸ナトリウム（ＳＤＳ）とすることができる。ＳＤＳは、シーリング材組成物の粘度を増加させ得るが、当該シーリング材組成物中のラテックスエマルジョンを効果的に安定化することができる。
【００３４】
シーリング材組成物は、異なる種類の界面活性剤を一緒に混合することによって形成された複合界面活性剤（ｃｏｍｐｏｓｉｔｅ  ｓｕｒｆａｃｔａｎｔ）を含むことができ、その場合、当該複合界面活性剤を形成するための当該界面活性剤の種類は、当該シーリング材組成物において使用されるラテックスエマルジョンの種類および量に応じて選択することができる。複合界面活性剤を、異なる種類の非イオン性界面活性剤の混合物、少なくとも１種類の非イオン性界面活性剤と少なくとも１種類のアニオン性界面活性剤との混合物、または異なる種類のアニオン性界面活性剤の混合物とすることができる。
【００３５】
また、シーリング材組成物は、さらに、当該シーリング材組成物の濡れ性、粘度、および拡展性を向上させるために使用される湿潤剤（例えば、アルコール、エーテル、またはエステル）を含む。湿潤剤は、シーリング材組成物の表面張力を減少させるために使用され、それにより、当該シーリング材組成物は、タイヤの末端表面エリアまでより容易に広がることができる。したがって、当該シーリング材組成物は、タイヤのトレッドエリア以外の場所のパンクを効果的に封止することができる。
【００３６】
本願において、湿潤剤を、エタノール、プロパノール、イソプロパノール、酪酸エチル、コハク酸ジメチル、または他の化学材料などとすることができる。これらの湿潤剤は、低い表面張力を有し、それにより、これらの湿潤剤がシーリング材組成物に添加された場合、当該シーリング材組成物の表面張力を効果的に減少させることができる。本願において、当該シーリング材組成物中の湿潤剤の重量パーセントは、０．０１％〜５％の範囲である。湿潤剤がシーリング材組成物の接触角を減少させることは明白である。それと同時に、湿潤剤は、当該シーリング材組成物の凍結防止効果および安定化効果を増強させることができる。
【００３７】
本願の文脈において、単位「ｐｐｍ」は、質量（重量）に基づいており、１重量％＝１００００ｐｐｍの換算率に基づいて「重量％」に変換可能であることは理解される。
【実施例】
【００３８】
以下の実施例を参照しながら本発明を説明する。
【００３９】
＜シーリング材組成物の調製＞
以下の実施例を包含する本発明によるシーリング材組成物は、２つのパーツを一緒に混合することによって調製される。第１のパーツであるパーツＡは、水／溶媒、界面活性剤、ナノ多孔性粒子、凍結防止剤、湿潤剤、およびデンドリマーを含む。
【００４０】
第２のパーツであるパーツＢは、水／溶媒およびラテックスを含む。
【００４１】
典型的な調製において、パーツＡがパーツＢに加えられる。最終組成物のｐＨは、これらに限定されるわけではないがＮａＯＨ、ＫＯＨ、アンモニア、および水酸化テトラメチルアンモニウムなどのアルカリの添加によって８．５超に調節される。
【００４２】
＜評価＞
シーリング材組成物の性能は、３００ｍｌの調製されたシーリング材組成物を、ホースを介して高圧下、好ましくは３〜７ｂａｒで１９５／６５Ｒ１５の老化タイヤに注入することによって試験される。併せて、８ｍｍ未満の長さのスパイクを使用してタイヤにパンクを形成する。次いで、当該タイヤを備えた自動車を２０ｋｍ未満走行させ、２〜５ｋｍ走行するごとに、タイヤの内圧を測定することによってタイヤの空気漏れをチェックする。このようにして、シーリング材組成物によってもたらされる、タイヤのパンクに対するシーリング効果を、上記の方法によって記録することができる。タイヤ内圧の減少が０．２ｂａｒ未満の場合、シーリング材組成物は、成功裏にタイヤのパンクを封止していることを示しており、すなわち、当該シーリング材組成物のシーリング性能が良好であることを示している。自動車からタイヤを取り外した後、タイヤのパンク箇所が上を向くようにして、当該タイヤを静置状態に維持する。２４時間後または４８時間後に、再び、圧力減少を測定することで、シーリング性能を確認することができる。
【００４３】
シーリング材組成物の貯蔵寿命は、静的老化試験（ｓｔａｔｉｃ  ａｇｉｎｇ  ｔｅｓｔ）および加熱動的試験（ｈｅａｔ  ｄｙｎａｍｉｃ  ｔｅｓｔ）によって試験することができる。静的老化試験では、シーリング材組成物を７０℃以上の温度のオーブン中に４０日超にわたって載置し、続いて、シーリング性能を上記において説明されるように評価することができる。
【００４４】
本発明による実施例の試験結果を、後記の表１中に示す。
【００４５】
調製したシーリング材組成物の実施例およびそれらの評価結果を、以下に示す。
【００４６】
［実施例１］
シーリング組成物は、４２．４重量％の水と、１重量％のドデシル硫酸ナトリウムと、４重量％のモノステアリン酸ポリオキシエチレンソルビタンと、１重量％のシリカエアロゲルと、５０００ｐｐｍのスクシンアミド酸表面を有するＥＤＡ−コアＧ２ポリアミドアミンデンドリマーと、５０重量％のグリセリンと、１重量％のｎ−プロパノールと、０．１重量％の天然ラテックスとを含む。
【００４７】
［実施例２］
シーリング組成物は、３２．５重量％の水と、１重量％のドデシル硫酸ナトリウムと、４重量％のモノステアリン酸ポリオキシエチレンソルビタンと、１重量％のシリカエアロゲルと、５０００ｐｐｍのスクシンアミド酸表面を有するＥＤＡ−コアＧ２ポリアミドアミンデンドリマーと、５０重量％のグリセリンと、１重量％のｎ−プロパノールと、１０重量％の天然ラテックスとを含む。
【００４８】
［実施例３］
シーリング組成物は、４１．５重量％の水と、５重量％のポリオキシエチレンラウリルエーテルと、１重量％のメソポーラスシリカと、５０００ｐｐｍのカルボン酸ナトリウム塩表面を有するＥＤＡ−コアＧ２ポリアミドアミンデンドリマーと、５０重量％のジエチレングリコールと、１重量％のエタノールと、１重量％の天然ラテックスとを含む。
【００４９】
［実施例４］
シーリング組成物は、４６．２重量％の水と、０．３重量％のポリオキシエチレンラウリルエーテルと、１重量％のメソポーラスシリカと、５０００ｐｐｍのカルボン酸ナトリウム塩表面を有するＥＤＡ−コアＧ２ポリアミドアミンデンドリマーと、５０重量％のジエチレングリコールと、１重量％のエタノールと、１重量％の天然ラテックスとを含む。
【００５０】
［実施例５］
シーリング組成物は、５１．５重量％の水と、５重量％のモノステアリン酸ポリオキシエチレンソルビタンと、１重量％のカーボンエアロゲルと、５０００ｐｐｍの第一級アミン表面を有するＥＤＡ−コアＧ２ポリアミドアミンデンドリマーと、４０重量％のプロピレングリコールと、１重量％のイソプロパノールと、１重量％の天然ラテックスとを含む。
【００５１】
［実施例６］
シーリング組成物は、１．５重量％の水と、５重量％のモノステアリン酸ポリオキシエチレンソルビタンと、１重量％のカーボンエアロゲルと、５０００ｐｐｍの第一級アミン表面を有するＥＤＡ−コアＧ２ポリアミドアミンデンドリマーと、９０重量％のプロピレングリコールと、１重量％のイソプロパノールと、１重量％の天然ラテックスとを含む。
【００５２】
［実施例７（湿潤剤なし）］
シーリング組成物は、４２．５重量％の水と、５重量％のポリオキシアルキレンアルケニルエーテルと、１重量％のメソポーラス炭素と、５０００ｐｐｍのスクシンアミド酸表面を有するＥＤＡ−コアＧ２ポリアミドアミンデンドリマーと、５０重量％の１，３−プロパンジオールと、１重量％の天然ラテックスとを含む。
【００５３】
［実施例８］
シーリング組成物は、４２．５重量％の水と、５重量％のモノステアリン酸ポリオキシエチレンソルビタンと、１重量％のメソポーラス炭素と、５０００ｐｐｍのスクシンアミド酸表面を有するＥＤＡ−コアＧ２ポリアミドアミンデンドリマーと、５０重量％の１，３−プロパンジオールと、０．０１重量％のｎ−プロパノールと、１重量％の天然ラテックスとを含む。
【００５４】
［実施例９］
シーリング組成物は、３７．５重量％の水と、５重量％のモノステアリン酸ポリオキシエチレンソルビタンと、１重量％のメソポーラス炭素と、５０００ｐｐｍのスクシンアミド酸表面を有するＥＤＡ−コアＧ２ポリアミドアミンデンドリマーと、５０重量％の１，３−プロパンジオールと、５重量％のｎ−プロパノールと、１重量％の天然ラテックスとを含む。
【００５５】
［実施例１０（ナノ多孔性粒子なし）］
シーリング組成物は、４２．５重量％の水と、５重量％のポリオキシエチレンアルキルアミンと、５０００ｐｐｍのカルボン酸ナトリウム塩表面を有するＥＤＡ−コアＧ２ポリアミドアミンデンドリマーと、５０重量％のプロピレングリコールと、１重量％のエタノールと、１重量％の天然ラテックスとを含む。
【００５６】
［実施例１１］
シーリング組成物は、４２．５重量％の水と、５重量％のモノステアリン酸ポリオキシエチレンソルビタンと、０．０１重量％のシリカエアロゲルと、５０００ｐｐｍのカルボン酸ナトリウム塩表面を有するＥＤＡ−コアＧ２ポリアミドアミンデンドリマーと、５０重量％のプロピレングリコールと、１重量％のエタノールと、１重量％の天然ラテックスとを含む。
【００５７】
［実施例１２］
シーリング組成物は、３７．５重量％の水と、５重量％のモノステアリン酸ポリオキシエチレンソルビタンと、５重量％のシリカエアロゲルと、５０００ｐｐｍのカルボン酸ナトリウム塩表面を有するＥＤＡ−コアＧ２ポリアミドアミンデンドリマーと、５０重量％のプロピレングリコールと、１重量％のエタノールと、１重量％の天然ラテックスとを含む。
【００５８】
［実施例１３（ナノ多孔性粒子および湿潤剤なし）］
シーリング組成物は、４３．５重量％の水と、５重量％のモノステアリン酸ポリオキシエチレンソルビタンと、５０００ｐｐｍの第一級アミン表面を有するＥＤＡ−コアＧ２ポリアミドアミンデンドリマーと、５０重量％のプロピレングリコールと、１重量％の天然ラテックスとを含む。
【００５９】
［実施例１４］
シーリング組成物は、４２重量％の水と、５重量％のポリオキシエチレンココアルキルアミンと、１重量％の活性炭と、１００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６０】
［実施例１５］
シーリング組成物は、４１．９重量％の水と、５重量％のモノステアリン酸ポリオキシエチレンソルビタンと、１重量％の活性炭と、１０００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６１】
［実施例１６］
シーリング組成物は、４１．５重量％の水と、５重量％のモノステアリン酸ポリオキシエチレンソルビタンと、１重量％のシリカエアロゲルと、５０００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６２】
［実施例１７］
シーリング組成物は、４１重量％の水と、５重量％のラウリン酸トリエタノールアミン、１重量％のシリカエアロゲルと、１００００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６３】
［実施例１８］
シーリング組成物は、４０重量％の水と、５重量％のラウリン酸トリエタノールアミンと、１重量％のセノスフェアと、２００００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６４】
［実施例１９（比較：デンドリマー、ナノ多孔性粒子、および湿潤剤なし）］
シーリング組成物は、４４重量％の水と、５重量％のモノステアリン酸ポリオキシエチレンソルビタンと、５０重量％のプロピレングリコールと、１重量％の天然ラテックスとを含む。
【００６５】
［実施例２０］
シーリング組成物は、４１．５重量％の水と、５重量％のモノステアリン酸ポリオキシエチレンソルビタンと、１重量％のシリカエアロゲルと、２５００ｐｐｍのスクシンアミド酸表面を有するＥＤＡ−コアＧ２ポリアミドアミンデンドリマーと、２５００ｐｐｍのカルボン酸ナトリウム塩表面を有するＥＤＡ−コアＧ２ポリアミドアミンデンドリマーと、５０重量％のプロピレングリコールと、１重量％のイソプロパノールと、１重量％の天然ラテックスとを含む。
【００６６】
［実施例２１］
シーリング組成物は、４２．５重量％の水と、４重量％のモノステアリン酸ポリオキシエチレンソルビタンと、１重量％のシリカエアロゲルと、５０００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６７】
［実施例２２］
シーリング組成物は、４４．５重量％の水と、２重量％のモノステアリン酸ポリオキシエチレンソルビタンと、１重量％のシリカエアロゲルと、５０００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６８】
［実施例２３］
シーリング組成物は、４５．５重量％の水と、１重量％のモノステアリン酸ポリオキシエチレンソルビタンと、１重量％のシリカエアロゲルと、５０００ｐｐｍのスクシンアミド酸表面を有するＥＤＡ−コアＧ２ポリアミドアミンデンドリマーと、５０重量％のプロピレングリコールと、１重量％のイソプロパノールと、１重量％の天然ラテックスとを含む。
【００６９】
表１：評価結果
【表１】
2022502523.tif 000002
【００７０】
【表２】
2022502523.tif 000003
【００７１】
表１に示された結果より、デンドリマーを含まない実施例１９（比較）のシーリング材組成物の高温下でのシーリング性能は乏しかった。
【００７２】
対照的に、本発明によるデンドリマーを有する実施例１〜実施例１８および実施例２０のシーリング材組成物の高温下でのシーリング性能は、実施例１９（比較）よりも良好であった。この結果は、本発明によるデンドリマーが、先行技術におけるシーリング材組成物の安定性を向上させることができることを明確に証明しており、また、本願のシーリング材組成物がタイヤのパンクに対する良好なシーリング性能ならびに高温下での優れた安定性を実現することができるように、当該シーリング材組成物のために安定化剤が使用可能であることを証明している。さらに、実施例の結果は、本発明によるデンドリマーが、シーリング材組成物のための安定化剤として使用可能であることも明確に証明している。
【００７３】
その上、実施例１６を実施例２１〜実施例２２と比較することにより、本発明者は、当該デンドリマーを使用することで、高温下での当該シーリング材組成物のシーリング性能に対する有害効果なしに、使用される界面活性剤の量を減らすことができることを見出した。界面活性剤の量を可能な限り最小限に維持することができるが高温下でのシーリング材組成物のシーリング性能は依然として維持されるように、本発明のシーリング材組成物中の界面活性剤の量を１重量％、２重量％、または４重量％に減らすことができることに留意されたい。これは、デンドリマーが、当該シーリング材組成物を安定化させるための安定化剤として使用可能であること、ならびに、当該デンドリマーが、本発明のシーリング材組成物中の界面活性剤の一部と置き換え可能であることのさらなる証拠である。したがって、本発明のシーリング材組成物においては、より少量の界面活性剤が必要であるため、界面活性剤の一部に代わるデンドリマーの使用は、界面活性剤、例えばアニオン性界面活性剤を添加することによってとりわけ低温で生じる液体シーリング材の高粘度という問題に、少なくとも部分的に対処することができる。
【００７４】
何よりも、本願のシーリング材組成物は、タイヤのパンクに対する良好なシーリング性能を実現する。その上、当該シーリング材組成物は、長期間において、さらに安定であり、使用が容易であり、保存が利き、長い貯蔵寿命を有し、このことは、当該シーリング材組成物に良好な市場見通しを与える。
【００７５】
本願は、上記において言及した特定の実践形態に限定されるものではない。それどころか、上記において言及した特定の実践形態は例示を意図したものであって、限定を意図するものではない。本願のインスピレーションによって、当業者は、本願の主題および特許請求の範囲の保護範囲から逸脱することなく多くの変更を為すこともできる。これらの変更のすべては、本願の保護に属する。
【国際調査報告】
2022502523.tif 000004
2022502523.tif 000005